(57)【要約】【課題】電気泳動粒子が分散する分散媒の種類によらず、応答特性に優れる電気泳動表示装置を構築し得る電気泳動表示シート、信頼性の高い電気泳動表示装置、および信頼性の高い電子機器を提供すること。【解決手段】電気泳動表示装置２０は、電気泳動表示シート（フロントプレーン）２１と、回路基板（バックプレーン）２２と、電気泳動表示シート２１と回路基板２２との間の間隙を気密的に封止する封止部７とを有している。電気泳動表示シート２１は、電気泳動分散液１０を内包するマイクロカプセル４０を有しており、この電気泳動分散液１０は、電気泳動粒子５と液相分散媒６とを有している。そして、液相分散媒６は、水分を含んだ有機材料で構成されており、かつ、この水分の含有量が、液相分散媒６の飽和水分量の０．７〜２倍である。【選択図】図１
2007192945.tif 000002
【特許請求の範囲】
【請求項１】
基板と、
該基板の一方の面側に設けられ、少なくとも１種の電気泳動粒子を分散媒に分散してなる電気泳動分散液を内包するマイクロカプセルを含有するマイクロカプセル含有層とを備える電気泳動表示シートであって、
前記分散媒は、水分を含んだ有機材料で構成され、かつ、前記分散媒の飽和水分量をＡ［ｐｐｍ］としたとき、前記分散媒中における水分の含有量は、０．７Ａ〜２Ａであることを特徴とする電気泳動表示シート。
【請求項２】
前記電気泳動粒子は、前記分散媒中の水素イオンおよび／または水酸化物イオンが付着することにより、その帯電量が変化するものである請求項１に記載の電気泳動表示シート。
【請求項３】
前記電気泳動粒子は、その少なくとも表面付近が酸化物で構成されているものである請求項１または２に記載の電気泳動表示シート。
【請求項４】
前記電気泳動粒子は、その平均粒径が０．１〜１０μｍである請求項１ないし３のいずれかに記載の電気泳動表示シート。
【請求項５】
前記電気泳動粒子は、その表面に、前記分散媒と相溶性の高い高分子が結合している請求項１ないし４のいずれかに記載の電気泳動表示シート。
【請求項６】
前記高分子の結合数は、１つの前記電気泳動粒子において、単位面積あたり２〜８［個／μｍ２］である請求項５に記載の電気泳動表示シート。
【請求項７】
前記分散媒は、長鎖アルキル基を有するベンゼン類を主成分とするものである請求項１ないし６のいずれかに記載の電気泳動表示シート。
【請求項８】
前記分散媒は、その粘度が、常温で４〜６［ｍＰａ・ｓ］である請求項１ないし７のいずれかに記載の電気泳動表示シート。
【請求項９】
当該電気泳動表示シートにおける前記電気泳動粒子の移動度は、２．５×１０−６［ｃｍ２／Ｖ・ｓｅｃ］以上である請求項１ないし８のいずれかに記載の電気泳動表示シート。
【請求項１０】
請求項１ないし９のいずれかに記載の電気泳動表示シートと、
前記基板の前記マイクロカプセル含有層と反対側に設けられた対向基板とを備えることを特徴とする電気泳動表示装置。
【請求項１１】
基板と、
該基板に対向配置された対向基板と、
該対向基板と前記基板との間に設けられた隔壁部と、
前記基板、前記対向基板および前記隔壁部により画成された空間内に設けられ、少なくとも１種の電気泳動粒子を分散媒に分散してなる電気泳動分散液とを備える電気泳動表示装置であって、
前記分散媒は、水分を含んだ有機材料で構成され、かつ、前記分散媒の飽和水分量をＡ［ｐｐｍ］としたとき、前記分散媒中における水分の含有量は、０．７Ａ〜２Ａであることを特徴とする電気泳動表示装置。
【請求項１２】
請求項１０または１１に記載の電気泳動表示装置を備えることを特徴とする電子機器。
【発明の詳細な説明】
【技術分野】
【０００１】
本発明は、電気泳動表示シート、電気泳動表示装置および電子機器に関するものである。
【背景技術】
【０００２】
一般に、液体中に微粒子を分散させた分散系に電界を作用させると、微粒子は、クーロン力により液体中で移動（泳動）することが知られている。この現象を電気泳動といい、近年、この電気泳動を利用して、所望の情報（画像）を表示させるようにした電気泳動表示装置が新たな表示装置として注目を集めている。
この電気泳動表示装置は、電圧の印加を停止した状態での表示メモリー性や広視野角性を有することや、低消費電力で高コントラストの表示が可能であること等の特徴を備えている。
また、電気泳動表示装置は、非発光型デバイスであることから、ブラウン管のような発光型の表示デバイスに比べて、目に優しいという特徴も有している。
【０００３】
このような電気泳動表示装置としては、電極を有する一対の基板間に、電気泳動粒子および液相分散媒を封入した複数のマイクロカプセルと、各基板とマイクロカプセルとを固定するバインダが配設されたマイクロカプセル型のものが知られている。
このような電気泳動表示装置として、特許文献１には、マイクロカプセル型の電気泳動表示装置が開示されている。
ところが、この電気泳動表示装置では、電気泳動粒子の移動度が十分ではないため、表示情報の切り替え速度が遅いという問題がある。
【０００４】
【特許文献１】特開２００２−２０２５３４号公報
【発明の開示】
【発明が解決しようとする課題】
【０００５】
本発明の目的は、電気泳動粒子が分散する分散媒の種類によらず、応答特性に優れる電気泳動表示装置を構築し得る電気泳動表示シート、信頼性の高い電気泳動表示装置、および信頼性の高い電子機器を提供することにある。
【課題を解決するための手段】
【０００６】
このような目的は、下記の本発明により達成される。
本発明の電気泳動表示シートは、基板と、
該基板の一方の面側に設けられ、少なくとも１種の電気泳動粒子を分散媒に分散してなる電気泳動分散液を内包するマイクロカプセルを含有するマイクロカプセル含有層とを備える電気泳動表示シートであって、
前記分散媒は、水分を含んだ有機材料で構成され、かつ、前記分散媒の飽和水分量をＡ［ｐｐｍ］としたとき、前記分散媒中における水分の含有量は、０．７Ａ〜２Ａであることを特徴とする。
これにより、電気泳動粒子が分散する分散媒の種類によらず、応答特性に優れる電気泳動表示装置を構築し得る電気泳動表示シートが得られる。
【０００７】
本発明の電気泳動表示シートでは、前記電気泳動粒子は、前記分散媒中の水素イオンおよび／または水酸化物イオンが付着することにより、その帯電量が変化するものであることが好ましい。
これにより、付着するイオンの極性や付着量を設定することにより、電気泳動粒子の帯電極性や帯電量を所望のものに調整することができる。
【０００８】
本発明の電気泳動表示シートでは、前記電気泳動粒子は、その少なくとも表面付近が酸化物で構成されているものであることが好ましい。
酸化物の表面は、水酸基で覆われているため、水素イオンが特に付着し易い。また、酸化物は、分散媒中に含まれる水分に対する耐性、すなわち耐湿性に優れている。したがって、酸化物で構成された電気泳動粒子は、水分と接触した状態でも、長期にわたって高い移動度を示すものとなる。
【０００９】
本発明の電気泳動表示シートでは、前記電気泳動粒子は、その平均粒径が０．１〜１０μｍであることが好ましい。
これにより、電気泳動粒子同士の凝集や、分散媒中における沈降を確実に防止することができ、その結果、電気泳動表示シートの表示品質の劣化を好適に防止することができる。
【００１０】
本発明の電気泳動表示シートでは、前記電気泳動粒子は、その表面に、前記分散媒と相溶性の高い高分子が結合していることが好ましい。
これにより、電気泳動粒子の分散媒に対する親和性が向上するため、電気泳動粒子の分散媒中における泳動時に受ける抵抗力を減少させることができる。その結果、電気泳動粒子の移動度をより高めることができる。
【００１１】
本発明の電気泳動表示シートでは、前記高分子の結合数は、１つの前記電気泳動粒子において、単位面積あたり２〜８［個／μｍ２］であることが好ましい。
これにより、電気泳動粒子の分散媒に対する親和性を高め、分散性を向上させることができる。また、電気泳動粒子の表面の電荷が高分子に覆われてしまうことによるクーロン力の低下を防止することもできる。
【００１２】
本発明の電気泳動表示シートでは、前記分散媒は、長鎖アルキル基を有するベンゼン類を主成分とするものであることが好ましい。
長鎖アルキル基を有するベンゼン類は、沸点が比較的高く、これにより常温における揮発性を低くすることができる。このため、例えば、電気泳動分散液の製造過程で、分散媒が揮発することにより、電気泳動粒子の含有率や、水分の含有率等が変化してしまうのを防止することができる。その結果、これらの変化に起因して生じる電気泳動表示シートの応答特性や表示性能の低下等を、確実に防止することができる。
【００１３】
本発明の電気泳動表示シートでは、前記分散媒は、その粘度が、常温で４〜６［ｍＰａ・ｓ］であることが好ましい。
これにより、電気泳動表示シートに加えられた振動等により電気泳動粒子が不本意に移動するのを防止しつつ、電気泳動粒子の分散媒中における泳動時に受ける抵抗力をより減少させることができる。
【００１４】
本発明の電気泳動表示シートでは、当該電気泳動表示シートにおける前記電気泳動粒子の移動度は、２．５×１０−６［ｃｍ２／Ｖ・ｓｅｃ］以上であることが好ましい。
このような高い移動度の電気泳動表示シートは、表示の切り替えが非常に速いため、表示内容を頻繁に変更する場合であっても、使用者にとって表示内容を快適に視認可能なものとなる。
【００１５】
本発明の電気泳動表示装置は、本発明の電気泳動表示シートと、
前記基板の前記マイクロカプセル含有層と反対側に設けられた対向基板とを備えることを特徴とする。
これにより、応答特性に優れた信頼性の高い電気泳動表示装置が得られる。
本発明の電気泳動表示装置は、基板と、
該基板に対向配置された対向基板と、
該対向基板と前記基板との間に設けられた隔壁部と、
前記基板、前記対向基板および前記隔壁部により画成された空間内に設けられ、少なくとも１種の電気泳動粒子を分散媒に分散してなる電気泳動分散液とを備える電気泳動表示装置であって、
前記分散媒は、水分を含んだ有機材料で構成され、かつ、前記分散媒の飽和水分量をＡ［ｐｐｍ］としたとき、前記分散媒中における水分の含有量は、０．７Ａ〜２Ａであることを特徴とする。
これにより、応答特性に優れた信頼性の高い電気泳動表示装置が得られる。
本発明の電子機器は、本発明の電気泳動表示装置を備えることを特徴とする。
これにより、信頼性の高い電子機器が得られる。
【発明を実施するための最良の形態】
【００１６】
以下、本発明の電気泳動表示シート、電気泳動表示装置および電子機器を添付図面に示す好適実施形態に基づいて詳細に説明する。
＜電気泳動表示装置＞
≪第１実施形態≫
まず、本発明の電気泳動表示シートを適用した電気泳動表示装置（本発明の電気泳動表示装置）の第１実施形態について説明する。
【００１７】
図１は、本発明の電気泳動表示装置の第１実施形態の縦断面を模式的に示す図である。なお、以下では、説明の都合上、図１中の上側を「上」、下側を「下」として説明を行う。
図１に示す電気泳動表示装置２０は、電気泳動表示シート（フロントプレーン）２１と、回路基板（バックプレーン）２２と、電気泳動表示シート２１と回路基板２２との間の間隙を気密的に封止する封止部７とを有している。
【００１８】
電気泳動表示シート２１は、平板状の基部２と基部２の下面に設けられた第２の電極４とを備える基板１２と、この基板１２の下面（一方の面）側に設けられ、マイクロカプセル４０とバインダ材４１とで構成されたマイクロカプセル含有層４００とを有している。
一方、回路基板２２は、平板状の基部１と基部１の上面に設けられた複数の第１の電極３とを備える対向基板１１と、この対向基板１１（基部１）に設けられた、例えばＴＦＴ等のスイッチング素子を含む回路（図示せず）とを有している。
【００１９】
以下、各部の構成について順次説明する。
基部１および基部２は、それぞれ、シート状（平板状）の部材で構成され、これらの間に配される各部材を支持および保護する機能を有する。
各基部１、２は、それぞれ、可撓性を有するもの、硬質なもののいずれであってもよいが、可撓性を有するものであるのが好ましい。可撓性を有する基部１、２を用いることにより、可撓性を有する電気泳動表示装置２０、すなわち、例えば電子ペーパーを構築する上で有用な電気泳動表示装置２０を得ることができる。
【００２０】
また、各基部（基材層）１、２を可撓性を有するものとする場合、その構成材料としては、それぞれ、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２１】
このような基部１、２の平均厚さは、それぞれ、構成材料、用途等により適宜設定され、特に限定されないが、可撓性を有するものとする場合、２０〜５００μｍ程度であるのが好ましく、２５〜２５０μｍ程度であるのがより好ましい。これにより、電気泳動表示装置２０の柔軟性と強度との調和を図りつつ、電気泳動表示装置２０の小型化（特に、薄型化）を図ることができる。
【００２２】
これらの基部１、２のマイクロカプセル４０側の面、すなわち、基部１の上面および基部２の下面に、それぞれ、層状（膜状）をなす第１の電極３および第２の電極４が設けられている。
第１の電極３と第２の電極４との間に電圧を印加すると、これらの間に電界が生じ、この電界が電気泳動粒子（表示粒子）５に作用する。
【００２３】
本実施形態では、第２の電極４が共通電極とされ、第１の電極３がマトリックス状（行列状）に分割された個別電極（スイッチング素子に接続された画素電極）とされており、第２の電極４と１つの第１の電極３とが重なる部分が１画素を構成する。
なお、第２の電極４も、第１の電極３と同様に複数に分割するようにしてもよい。
また、第１の電極３がストライプ状に分割され、第２の電極も同様にストライプ状に分割され、これらが交差するように配置された形態であってもよい。
【００２４】
各電極３、４の構成材料としては、それぞれ、実質的に導電性を有するものであれば特に限定されず、例えば、銅、アルミニウム、ニッケル、コバルト、白金、金、銀、モリブデン、タンタルまたはこれらを含む合金等の金属材料、カーボンブラック、カーボンナノチューブ、フラーレン等の炭素系材料、ポリアセチレン、ポリピロール、ポリチオフェン、ポリアニリン、ポリ（ｐ−フェニレン）、ポリ（ｐ−フェニレンビニレン）、ポリフルオレン、ポリカルバゾール、ポリシランまたはこれらの誘導体等の電子導電性高分子材料、ポリビニルアルコール、ポリカーボネート、ポリエチレンオキシド、ポリビニルブチラール、ポリビニルカルバゾール、酢酸ビニル等のマトリックス樹脂中に、ＮａＣｌ、ＬｉＣｌＯ４、ＫＣｌ、Ｈ２Ｏ、ＬｉＣｌ、ＬｉＢｒ、ＬｉＩ、ＬｉＮＯ３、ＬｉＳＣＮ、ＬｉＣＦ３ＳＯ３、ＮａＢｒ、ＮａＩ、ＮａＳＣＮ、ＮａＣｌＯ４、ＮａＣＦ３ＳＯ３、ＫＩ、ＫＳＣＮ、ＫＣｌＯ４、ＫＣＦ３ＳＯ３、ＮＨ４Ｉ、ＮＨ４ＳＣＮ、ＮＨ４ＣｌＯ４、ＮＨ４ＣＦ３ＳＯ３、ＭｇＣｌ２、ＭｇＢｒ２、ＭｇＩ２、Ｍｇ（ＮＯ３）２、ＭｇＳＣＮ２、Ｍｇ（ＣＦ３ＳＯ３）２、ＺｎＣｌ２、ＺｎＩ２、ＺｎＳＣＮ２、Ｚｎ（ＣｌＯ４）２、Ｚｎ（ＣＦ３ＳＯ３）２、ＣｕＣｌ２、ＣｕＩ２、ＣｕＳＣＮ２、Ｃｕ（ＣｌＯ４）２、Ｃｕ（ＣＦ３ＳＯ３）２等のイオン性物質を分散させたイオン導電性高分子材料、インジウム錫酸化物（ＩＴＯ）、フッ素ドープした錫酸化物（ＦＴＯ）、錫酸化物（ＳｎＯ２）、インジウム酸化物（ＩＯ）等の導電性酸化物材料のような各種導電性材料が挙げられ、これらのうちの１種または２種以上を組み合わせて用いることができる。
【００２５】
その他、各電極３、４の構成材料としては、それぞれ、例えば、ガラス材料、ゴム材料、高分子材料等の導電性を有さない材料中に、金、銀、ニッケル、カーボン等の導電性材料（導電性粒子）を混合して、導電性を付加したような各種複合材料も使用することができる。
このような複合材料の具体例としては、例えば、ゴム材料中に導電性材料を混合した導電性ゴム、エポキシ系、ウレタン系、アクリル系等の接着剤組成物中に導電性材料を混合した導電性接着剤または導電性ペースト、ポリオレフィン、ポリ塩化ビニル、ポリスチレン、ＡＢＳ樹脂、ナイロン（ポリアミド）、エチレン酢酸ビニル共重合体、ポリエステル、アクリル系樹脂、エポキシ系樹脂、ウレタン系樹脂等のマトリックス樹脂中に導電性材料を混合した導電性樹脂等が挙げられる。
【００２６】
このような電極３、４の平均厚さは、それぞれ、構成材料、用途等により適宜設定され、特に限定されないが、０．０５〜１０μｍ程度であるのが好ましく、０．０５〜５μｍ程度であるのがより好ましい。
なお、各基部１、２および各電極３、４のうち、表示面側に配置される基部および電極（本実施形態では、基部２および第２の電極４）は、それぞれ、光透過性を有するもの、すなわち、実質的に透明（無色透明、有色透明または半透明）とされる。これにより、後述する電気泳動分散液１０中における電気泳動粒子５の状態、すなわち電気泳動表示装置２０に表示された情報（画像）を目視により容易に認識することができる。
【００２７】
なお、各電極３、４は、前述したような材料の単体からなる単層構造のものの他、例えば、複数の材料を順次積層したような多層積層構造のものであってもよい。すなわち、各電極３、４は、それぞれ、例えば、ＩＴＯで構成される単層構造であってもよく、ＩＴＯ層とポリアニリン層との２層積層構造とすることもできる。
電気泳動表示シート２１では、第２の電極４の下面に接触して、マイクロカプセル含有層４００が設けられている。
【００２８】
このマイクロカプセル含有層４００は、電気泳動分散液１０をカプセル本体（殻体）４０１内に封入した複数のマイクロカプセル４０が、バインダ材４１で固定（保持）されて構成されている。
マイクロカプセル４０は、対向基板１１と基板１２との間に、縦横に並列するように単層で（厚さ方向に重なることなく１個ずつ）配設されている。
【００２９】
本実施形態では、第１の電極と第２の電極４とで挟持されることにより、マイクロカプセル４０は、上下方向に圧縮され、水平方向に拡がって扁平形状となっている。換言すれば、マイクロカプセル４０は、平面視において石垣構造を形成している。
このような構成により、電気泳動表示装置２０では、有効表示領域が増大し、コントラストが良好なものとなる。また、電気泳動粒子５の上下方向への移動距離を短縮することができるため、電気泳動粒子５を短時間に所定の電極近傍に移動・集合させることができ、応答速度の向上を図ることもできる。
【００３０】
また、本実施形態では、隣り合う２つの第１の電極３に対して、１つのマイクロカプセル４０が配置されている。すなわち、マイクロカプセル４０は、隣り合う２つの第１の電極３にまたがるように配置されている。
カプセル本体（殻体）４０１の構成材料としては、例えば、ゼラチン、アラビアゴムとゼラチンとの複合材料、ウレタン系樹脂、メラミン系樹脂、尿素樹脂、ポリアミド、ポリエーテルのような各種樹脂材料が挙げられ、これらのうち１種または２種以上を組み合わせて用いることができる。
【００３１】
また、カプセル本体４０１の構成材料には、架橋剤により架橋（立体架橋）を形成するようにしてもよい。これにより、カプセル本体４０１の柔軟性を維持しつつ、強度を向上させることができる。その結果、マイクロカプセル４０が容易に崩壊するのを防止することができる。
このようなマイクロカプセル４０は、その大きさがほぼ均一であることが好ましい。これにより、電気泳動表示装置２０では、表示ムラの発生が防止または低減され、より優れた表示性能を発揮することができる。
【００３２】
カプセル本体４０１内に封入された電気泳動分散液１０は、少なくとも１種の電気泳動粒子５（本実施形態では、着色粒子５ａと白色粒子５ｂとの２種）を液相分散媒６に分散（懸濁）してなるものである。
電気泳動粒子５は、荷電を有し、電界が作用することにより、液相分散媒６中を電気泳動し得る粒子（帯電粒子）であれば、いかなるものをも用いることができ、特に限定はされないが、顔料粒子、樹脂粒子またはこれらの複合粒子のうちの少なくとも１種が好適に使用される。これらの粒子は、製造が容易であるとともに、荷電の制御を比較的容易に行うことができるという利点を有している。
【００３３】
顔料粒子を構成する顔料としては、例えば、アニリンブラック、カーボンブラック、チタンブラック等の黒色顔料、酸化チタン、酸化アンチモン、硫酸バリウム、硫化亜鉛、亜鉛華、酸化珪素、酸化アルミニウム等の白色顔料、モノアゾ、ジスアゾ、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうち１種または２種以上を組み合わせて用いることができる。
【００３４】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
【００３５】
顔料粒子の表面を他の顔料で被覆した粒子としては、例えば、酸化チタン粒子の表面を、酸化珪素や酸化アルミニウムで被覆したものを例示することができ、かかる粒子は、白色粒子５ｂとして好適に用いられる。
また、カーボンブラック粒子またはその表面を被覆した粒子は、着色粒子（黒色粒子）５ａとして好適に用いられる。
【００３６】
また、電気泳動粒子５の形状は、特に限定されないが、球形状であるのが好ましい。
また、電気泳動粒子５は、液相分散媒６中の水分が解離して生じた水素イオン（Ｈ＋）および／または水酸化物イオン（ＯＨ−）が付着することにより、その帯電量が変化するものが好ましい。これにより、付着するイオンの極性や付着量を設定することにより、電気泳動粒子５の帯電極性や帯電量を所望のものに調整することができる。
【００３７】
これらの粒子のうち、電気泳動粒子５は、その少なくとも表面付近が酸化物で構成されているものが好ましい。酸化物の表面は、水酸基で覆われているため、水素イオンが特に付着し易い。また、酸化物は、液相分散媒６中に含まれる水分に対する耐性、すなわち耐湿性に優れている。したがって、酸化物で構成された電気泳動粒子５は、水分と接触した状態でも、長期にわたって高い移動度を示すものとなる。
【００３８】
この酸化物としては、前述の顔料として挙げた各種金属酸化物の他、酸化ケイ素等の半導体（非金属）酸化物等が挙げられる。
また、電気泳動粒子５は、その表面に、液相分散媒６と相溶性の高い高分子が結合しているものが好ましい。これにより、電気泳動粒子５の液相分散媒６に対する親和性が向上するため、電気泳動粒子５の液相分散媒６中における泳動時に受ける抵抗力を減少させることができる。その結果、電気泳動粒子５の移動度をより高めることができる。
【００３９】
この場合、高分子の結合数は、１つの電気泳動粒子５における単位面積あたり、２〜８［個／μｍ２］程度であるのが好ましく、６〜８［個／μｍ２］程度であるのがより好ましい。高分子の結合数を前記範囲内とすることにより、電気泳動粒子５の液相分散媒６に対する親和性を高め、分散性を向上させることができる。また、電気泳動粒子５の表面の電荷が高分子に覆われてしまうことによるクーロン力の低下を防止することもできる。
【００４０】
高分子としては、例えば、電気泳動粒子と反応性を有する基と帯電性官能基を有する高分子、電気泳動粒子と反応性を有する基と長鎖アルキル鎖を有する高分子、および、電気泳動粒子と反応性を有する基と帯電性官能基と長鎖アルキル鎖を有する高分子等が挙げられる。
上記特定の高分子において、電気泳動粒子と反応性を有する基（以下、反応性基と称する。）としては、例えば、エポキシ基、チオエポキシ基、アルキルアミド基、アジリジン基、オキサゾン基、およびイソシアネート基からなる群より選ばれる少なくとも一種が好ましく挙げられるが、用いる電気泳動粒子の種類により、反応性基として適宜、反応性に優れる基を選択することができる。上記高分子の表面修飾は、反応性基と電気泳動粒子表面との親和性や、反応性基と電気泳動粒子表面との化学結合等を利用している。
【００４１】
上記特定高分子の構造等については特に限定はされないが、電気泳動表示装置用分散液に使用する溶媒に溶解し得るものであることが好ましい。
電気泳動粒子５の平均粒径は、０．１〜１０μｍ程度であるのが好ましく、０．１〜７．５μｍ程度であるのがより好ましい。電気泳動粒子５の平均粒径を前記範囲とすることにより、電気泳動粒子５同士の凝集や、液相分散媒６中における沈降を確実に防止することができ、その結果、電気泳動表示装置２０の表示品質の劣化を好適に防止することができる。
【００４２】
一方、液相分散媒６としては、カプセル本体４０１に対する溶解性が低く、かつ比較的高い絶縁性を有するものが好適に使用される。また、このような有機分散媒６は、極性が低いか、実質的に極性を有しない、非極性の有機材料（非プロトン性分散媒）で構成されている。
【００４３】
かかる液相分散媒６としては、例えば、酢酸メチル、酢酸エチル、酢酸ブチル、ギ酸エチル等のエステル類、アセトン、メチルエチルケトン、ジエチルケトン、メチルイソブチルケトン、メチルイソプロピルケトン、シクロヘキサノン等のケトン類、ペンタン、ヘキサン、オクタン等の脂肪族炭化水素類（流動パラフィン）、シクロヘキサン、メチルシクロヘキサン等の脂環式炭化水素類、ベンゼン、トルエン、キシレン、ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼンのような長鎖アルキル基を有するベンゼン類等の芳香族炭化水素類、塩化メチレン、クロロホルム、四塩化炭素、１，２−ジクロロエタン等のハロゲン化炭化水素類、ピリジン、ピラジン、フラン、ピロール、チオフェン、メチルピロリドン等の芳香族復素環類、アセトニトリル、プロピオニトリル、アクリロニトリル等のニトリル類、Ｎ，Ｎ−ジメチルホルムアミド、Ｎ，Ｎ−ジメチルアセトアミド等のアミド類、カルボン酸塩またはその他の各種油類等が挙げられ、これらを単独または混合物として用いることができる。
【００４４】
中でも、液相分散媒６は、長鎖アルキル基を有するベンゼン類（特に、ドデシルベンゼン）を主成分とするものが好ましい。長鎖アルキル基を有するベンゼン類は、沸点が比較的高く、これにより常温における揮発性を低くすることができる。このため、例えば、電気泳動分散液１０の製造過程で、液相分散媒６が揮発することにより、電気泳動粒子５の含有率や、水分の含有率等が変化してしまうのを防止することができる。その結果、これらの変化に起因して生じる電気泳動表示装置２０の応答特性や表示性能の低下等を、確実に防止することができる。
【００４５】
さらに、液相分散媒６には、必要に応じて、アントラキノン系染料、アゾ系染料、インジゴイド系染料、トリフェニルメタン系染料、ピラゾロン系染料、スチルベン系染料、ジフェニルメタン系染料、キサンテン系染料、アリザリン系染料、アクリジン系染料、キノンイミン系染料、チアゾール系染料、メチン系染料、ニトロ系染料、ニトロソ系染料等の各種染料を溶解するようにしてもよい。
【００４６】
かかる電気泳動粒子５の液相分散媒６への分散は、例えば、ペイントシェーカー法、ボールミル法、メディアミル法、超音波分散法、撹拌分散法等のうちの１種または２種以上を組み合わせて行うことができる。
ここで、電気泳動粒子５のような帯電粒子の表面は、後に詳述するが、一般に、負または正に帯電している。
【００４７】
例えば、電気泳動粒子５の表面付近が酸化物で構成されている場合、前述したように、酸化物の表面は、水酸基で覆われている。このような場合、水酸基中の酸素原子の電気陰性度は、水酸基中の水素原子より大きいため、酸素原子が負に、水素原子が正に帯電しているが、水酸基全体では、酸素原子の影響により負に帯電している。
【００４８】
したがって、電気泳動粒子５は、液相分散媒６に分散する前は、負に帯電している。
ところが、近年、このような帯電粒子は、水分を含んだ液相分散液に分散すると、水素イオン（Ｈ＋）と水酸化物イオン（ＯＨ−）に解離した水分子の影響により、表面の帯電状態が変化することが明らかにされてきた。
そして、帯電粒子の表面の帯電状態が変化すると、その帯電極性や帯電量に応じて、帯電粒子、すなわち電気泳動粒子５の電気泳動における挙動（移動方向や移動度等）に変化が生じる。
【００４９】
具体的には、例えば、帯電量を大きくすることにより、電気泳動粒子５の移動度を高めることができる。
そこで、本発明者は、電気泳動粒子５の移動度を向上させることを目的として、液相分散媒６に含まれる水分量と、電気泳動粒子５の帯電状態との相関関係について鋭意検討を重ねた。その結果、液相分散媒６を有機材料で構成し、かつ、液相分散媒６の飽和水分量をＡ［ｐｐｍ］としたとき、液相分散媒６中における水分の含有量を０．７Ａ〜２Ａとすることで、特に高い移動度が得られることを見出し、本発明を完成するに至った。
【００５０】
以下、電気泳動粒子５と液相分散媒６との間に生じる相互作用について、電気泳動粒子５が水酸基（負電荷）を有している場合を代表に説明するが、電気泳動粒子５が正に帯電している場合も、同様である。
なお、この相互作用は、液相分散媒６の水分の含有量に応じて異なるため、図２に示す液相分散媒６の水分の含有量と、電気泳動粒子５の移動度との関係を示すグラフに基づいて説明する。
図２に示すように、電気泳動粒子５と液相分散媒６との間に生じる相互作用は、液相分散媒６の水分の含有量に応じて、（Ａ）〜（Ｃ）の状態をとる。以下、各状態について順次詳述する。
【００５１】
（Ａ）の状態、すなわち、液相分散媒６中の水分の含有量が、飽和水分量以下である状態では、水分を含んだ液相分散媒６は、水分子を水素イオンと水酸化物イオンとに解離した状態で保持している。
負に帯電した電気泳動粒子５を、このような液相分散媒６中に分散させると、水酸基は、電気的により安定な状態を求めて、液相分散媒６中から水素イオン（Ｈ＋）を吸引する。これにより、水素イオンが付着した電気泳動粒子５では、負の帯電量が徐々に減少し、ついには、正に帯電する。そして、水素イオンの付着がさらに増加するのに伴って、正の帯電量が増加することとなる。
【００５２】
このようにして液相分散媒６中の水分の含有量が、飽和水分量に近づくと、電気泳動粒子５の表面に存在するほとんどの水酸基が、水素イオンで覆われる状態となる。かかる状態では、正の帯電量が極大となり、電気泳動粒子５の移動度が特に高くなる。
液相分散媒６中の水分の含有量が飽和水分量を超え、図２に示す（Ｂ）の状態となると、電気泳動粒子５の表面に付着していた水素イオンが、今度は、液相分散媒６に含まれる水酸化物イオン（ＯＨ−）を吸引する。これにより、水素イオンが付着した電気泳動粒子５では、正の帯電量が徐々に減少する。また、液相分散媒６は、飽和水分量を超えているものの、水分は、水滴となることなく、液相分散媒６中に存在することができる。
【００５３】
このような（Ｂ）の状態を超えて水分の含有量が増加し、図２に示す（Ｃ）の状態となると、液相分散媒６中の溶解していた水分が微小な水滴となる。さらに、この水滴を核として、その周囲に親水性の高い電気泳動粒子５が凝集し、クラスター化する。この状態では、液相分散媒６中の水分の含有量を変化させても、電気泳動粒子５の移動度は、ほとんど変化が見られない。
【００５４】
このようなことから、（Ａ）の状態と（Ｂ）の状態の境界付近、すなわち、液相分散媒６中の水分の含有量を飽和水分量の０．７〜２倍の量にすれば、電気泳動粒子５の帯電量をより大きくすることができ、電気泳動粒子５の移動度を高めることができる。その結果、優れた応答特性を示す電気泳動表示装置２０が得られる。
また、このような効果は、液相分散媒６の組成によらず発揮されることから、液相分散媒６の選択の幅を広げることもできる。
【００５５】
なお、液相分散媒６中の水分の含有量は、飽和水分量をＡ［ｐｐｍ］としたとき、前述したように０．７Ａ〜２Ａとされるが、０．８Ａ〜１．２Ａ程度であるのが好ましく、０．８５Ａ〜１．１５Ａ程度であるのがより好ましい。液相分散媒６の水分の含有量が前記範囲内とすれば、電気泳動粒子５の帯電量を特に大きくすることができ、電気泳動粒子５の移動度を特に高めることができる。
【００５６】
また、液相分散媒６は、その粘度が、常温で４〜６［ｍＰａ・ｓ］程度であるのが好ましく、４．５〜５［ｍＰａ・ｓ］程度であるのがより好ましい。液相分散媒６の粘度が前記範囲内であれば、電気泳動表示装置２０に加えられた振動等により電気泳動粒子５が不本意に移動するのを防止しつつ、電気泳動粒子５の液相分散媒６中における泳動時に受ける抵抗力をより減少させることができる。
【００５７】
このような電気泳動粒子５の移動度は、２．５×１０−６［ｃｍ２／Ｖ・ｓｅｃ］以上であるのが好ましく、３×１０−６［ｃｍ２／Ｖ・ｓｅｃ］以上であるのがより好ましい。このような高い移動度の電気泳動表示装置２０は、表示の切り替えが非常に速いため、表示内容を頻繁に変更する場合であっても、使用者にとって表示内容を快適に視認可能なものとなる。そして、電気泳動表示装置２０は、このような優れた表示性能を容易に実現し得るものである。
【００５８】
このような電気泳動表示装置２０では、第１の電極３と第２の電極４との間に電圧を印加すると、これらの間に生じる電界にしたがって、電気泳動粒子５（着色粒子５ａ、白色粒子５ｂ）は、いずれかの電極に向かって電気泳動する。
例えば、白色粒子５ａとして正荷電を有するものを用い、着色粒子（黒色粒子）５ｂとして負荷電のものを用いた場合、第１の電極３を正電位とすると、図３（Ａ）に示すように、白色粒子５ａは、第２の電極４側に移動して、第２の電極４に集まる。一方、着色粒子５ｂは、第１の電極３側に移動して、第１の電極３に集まる。このため、電気泳動表示装置２０を上方（表示面側）から見ると、白色粒子５ａの色が見えること、すなわち、白色が見えることになる。
【００５９】
これとは逆に、第１の電極３を負電位とすると、図３（Ｂ）に示すように、白色粒子５ｂは、第１の電極３側に移動して、第１の電極３に集まる。一方、着色粒子５ｂは、第２の電極４側に移動して、第２の電極４に集まる。このため、電気泳動表示装置２０を上方（表示面側）から見ると、着色粒子５ｂの色が見えること、すなわち、黒色が見えることになる。
【００６０】
このような構成において、電気泳動粒子５（白色粒子５ａ、着色粒子５ｂ）の帯電量や、電極３または４の極性、電極３、４間の電位差等を適宜設定することにより、電気泳動表示装置２０の表示面側には、白色粒子５ａおよび着色粒子５ｂの色の組み合わせや、電極３、４に集合する粒子の数等に応じて、所望の情報（画像）が表示される。
また、電気泳動粒子５の比重は、液相分散媒６の比重とほぼ等しくなるように設定されているのが好ましい。これにより、電気泳動粒子５は、電極３、４間への電圧の印加を停止した後においても、液相分散液６中において一定の位置に長時間滞留することができる。すなわち、電気泳動表示装置２０に表示された情報が長時間保持されることとなる。
【００６１】
バインダ材４１は、例えば、第１の基板１１と第２の基板１２とを接合する目的、第１の基板１１および第２の基板１２とマイクロカプセル４０を固定する目的、電極３、４間の絶縁性を確保する目的等により供給される。これにより、電気泳動表示装置２０の耐久性および信頼性をより向上させることができる。
このバインダ材４１には、各電極３、４およびカプセル本体４０１（マイクロカプセル４０）との親和性（密着性）に優れ、かつ、絶縁性に優れる樹脂材料が好適に使用される。
【００６２】
このようなバインダ材４１としては、例えば、ポリエチレン、塩素化ポリエチレン、エチレン−酢酸ビニル共重合体、エチレン−アクリル酸エチル共重合体、ポリプロピレン、ＡＳ樹脂、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフェニレンエーテル、ポリエーテルエーテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等のシリコーン系樹脂、ポリウレタン等のウレタン系樹脂、その他として、メタクリル酸−スチレン共重合体、ポリブチレン、メタクリル酸メチル−ブタジエン−スチレン共重合体等の各種樹脂材料が挙げられ、これらのうちの１種または２種以上を組み合わせて用いることができる。
【００６３】
また、バインダ材４１は、その誘電率が前記液相分散媒６の誘電率とほぼ等しくなるよう設定されているのが好ましい。このため、バインダ材４１中には、例えば、１，２−ブタンジオール、１，４−ブタンジオールのようなアルコール類、ケトン類、カルボン酸塩等の誘電率調節剤を添加するのが好ましい。
基部１と基部２との間であって、それらの縁部に沿って、封止部７が設けられている。この封止部７により、各電極３、４およびマイクロカプセル含有層４００が気密的に封止されている。これにより、電気泳動表示装置２０内への水分の浸入を防止して、電気泳動表示装置２０の表示性能の劣化をより確実に防止することができる。
【００６４】
封止部７の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。
なお、封止部７は、必要に応じて設ければよく、省略することもできる。
【００６５】
このような電気泳動表示装置２０は、次のようにして製造することができる。
図４および図５は、それぞれ、図１に示す電気泳動表示装置の製造方法を説明するための模式図である。なお、以下の説明では、図４および図５中の上側を「上」、下側を「下」と言う。
［１］マイクロカプセル４０の作製工程
まず、電気泳動分散液１０が封入されたマイクロカプセル４０を作製する。
マイクロカプセル４０の作製手法（カプセル本体４０１への電気泳動分散液１０の封入方法）としては、特に限定されないが、例えば、界面重合法、Ｉｎ−ｓｉｔｕ重合法、相分離法（または、コアセルベーション法）、界面沈降法、スプレードライ法等の各種マイクロカプセル化手法を用いることができる。なお、前記のマイクロカプセル化手法は、マイクロカプセル４０の構成材料等に応じて、適宜選択するようにすればよい。
【００６６】
また、均一な大きさのマイクロカプセル４０は、例えば、ふるいにかけて選別する方法、濾過法、比重差分級法等を用いることにより得ることができる。
マイクロカプセル４０の平均粒径は、２０〜２００μｍ程度であるのが好ましく、３０〜１００μｍ程度であるのがより好ましい。マイクロカプセル４０の平均粒径を前記範囲とすることにより、製造される電気泳動表示装置２０において電気泳動粒子５の電気泳動をより確実に制御することができるようになる。
【００６７】
［２］マイクロカプセル分散液の調製工程
次に、前述のようにして作製されたマイクロカプセル４０と、バインダ材４１と、分散媒（特に水系溶媒）とを含むマイクロカプセル分散液を調製する。
分散媒としては、親水性が高い（すなわち疎水性が低い）溶媒（水系溶媒）が好ましい。水系溶媒としては、具体的には、各種水（蒸留水、純水、イオン交換水、ＲＯ水等）、メタノール、エタノール、イソプロパノール、ブタノール等の低級アルコール類等が挙げられ、これらのうちでは、特に水が好ましい。低級アルコール類には、メトキシ基等の疎水性の低い置換基が導入されていてもよい。このような水系溶媒を用いることにより、マイクロカプセル４０への溶媒の浸透が抑えられ、溶媒の浸透によるマイクロカプセル４０の膨潤、溶解がより確実に防止される。
【００６８】
マイクロカプセル４０を除くマイクロカプセル分散液中のバインダ材４１の濃度（含有量）は、５０ｗｔ％以下であるのが好ましく、０．０５〜２５ｗｔ％程度であるのがより好ましい。
前記バインダ材４１の濃度を前記のように設定することにより、マイクロカプセル分散液の粘度を好適な値にすることができ、後述するマイクロカプセル４０の間隙を埋めるようにマイクロカプセル分散液を供給する工程において、マイクロカプセル４０を容易かつ確実に移動させることができる。
【００６９】
また、マイクロカプセル分散液の粘度は、１〜１０００ｃＰ(２５℃)程度であるのが好ましく、２〜７００ｃＰ(２５℃)程度であるのがより好ましい。
また、マイクロカプセル分散液中におけるマイクロカプセル４０の含有量は、１０〜８０ｗｔ％程度であるのが好ましく、３０〜６０ｗｔ％程度であるのがより好ましい。
マイクロカプセル４０の含有量を前記範囲に設定すると、マイクロカプセル４０が厚さ方向に重ならないように（単層で）、マイクロカプセル含有層４００において移動（再配置）させる配設する上で、非常に有利である。
【００７０】
［３］マイクロカプセル含有層の形成工程
次に、図４（ａ）に示すような基板１１を用意する。
そして、図４（ｂ）に示すように、基板１２上に、マイクロカプセル分散液を供給する。
マイクロカプセル分散液を供給する方法としては、例えば、スピンコート法、ディップコート法、スプレーコート法等の各種塗布法を用いることができる。
【００７１】
次に、必要に応じて、基板１２の各部において、マイクロカプセル分散液の厚さ（量）が均一になるように、好ましくはマイクロカプセル４０が厚さ方向に重ならないように１個ずつ（単層に）配置されるように均す。
これは、例えば、図４（ｃ）に示すように、スキージ（平板状の治具）１００を基板１２上を通過させ、マイクロカプセル４０を掃くことにより行うことができる。
これにより、マイクロカプセル含有層４００が形成され、図４（ｄ）に示すような電気泳動表示シート２１が得られる。
【００７２】
［４］液相分散媒への吸湿工程
次に、電気泳動表示シート２１を、所定の雰囲気中に放置する。
これにより、電気泳動分散液１０中の液相分散媒６を吸湿させる。
この際、液相分散媒６に含まれる水分の含有量は、液相分散媒６の組成、温度、雰囲気の温度、湿度、放置時間等の各種条件を適宜設定することにより、調整することができる。
【００７３】
なお、これらの条件（吸湿条件）は、後述する吸湿条件の決定方法により決定することができる。
また、液相分散媒６の飽和水分量は、その温度に応じて変化するため、本工程では、液相分散媒６に含まれる水分の含有量が、電気泳動表示シート２１の実使用温度範囲で前述の範囲内となるよう、吸湿条件を設定するのが好ましい。これにより、実際に使用する際に、電気泳動表示シート２１（電気泳動表示装置２０）が優れた応答特性を発揮することができる。
【００７４】
［５］回路基板２２の接合工程
次に、図５（ｅ）に示すように、マイクロカプセル含有層４００上に、別途用意した回路基板２２を、第１の電極３がマイクロカプセル含有層４００に接触するように重ね合わせる。
これにより、マイクロカプセル含有層４００を介して、電気泳動表示シート２１と回路基板２２とが接合される。
【００７５】
［６］封止工程
次に、図５（ｆ）に示すように、電気泳動表示シート２１および回路基板２２の縁部に沿って、封止部７を形成する。
これは、電気泳動表示シート２１（基部２）と回路基板２２（基部１）との間であって、これらの縁部に沿って封止部７を形成するための材料を、例えば、ディスペンサ等により供給し、固化または硬化させることにより形成することができる。
【００７６】
また、この場合、前記工程［５］の終了後、できるだけ短時間で、封止部７を形成するのが好ましい。これにより、電気泳動分散液１０に含まれた液相分散媒６の水分の含有量が、不本意に変化してしまうのを防止することができる。
具体的には、前記工程［５］の終了後、封止部７の形成を開始するまでの時間は、１０分以下であるのが好ましく、５分以下であるのがより好ましい。
【００７７】
以上の工程を経て、電気泳動表示装置２０が得られる。
次に、前記工程［４］における吸湿条件を決定する方法について説明する。
この吸湿条件は、複数の吸湿条件下における電気泳動粒子５の移動度と液相分散媒６の水分の含有量の各データを採取し、得られた各データを比較することにより決定される。以下、詳細に説明する。
【００７８】
［Ｉ］移動度の測定
図６は、電気泳動粒子の移動度の測定方法を説明するための図である。
電気泳動粒子５の移動度は、例えば、図６に示すような評価用サンプル２００を用いて測定することができる。
評価用サンプル２００は、図１に示す電気泳動表示装置２０において、マイクロカプセル４０とバインダ材４１とを省略し、一対の基板１１、１２および封止部７で画成された空間内に電気泳動分散液を充填するようにした以外、電気泳動表示装置２０と同様の構成である。
【００７９】
そして、まず、このような評価用サンプル２００を用意し、図６に示すように、第１の電極３および第２の電極４に、それぞれ、直流電源回路の端部を接続する。この際、第１の電極３に直流電源２０１の負極を接続し、第２の電極４に正極を接続する。
次に、第１の電極３と第２の電極４との間に、所定の直流電圧を印加して、電気泳動粒子５を電気泳動させる。
本工程では、この電気泳動粒子５の移動度を測定する。
【００８０】
図６（ｉ）は、第１の電極３と第２の電極４との間に、直流電圧を印加する前の状態、（ii）は、直流電圧を印加した直後の状態、（iii）は、直流電圧を印加して、電気泳動粒子５の移動後、移動が認められなくなった状態を、それぞれ示している。
なお、図６（ii）に示すＡ線、Ｂ線は、電気泳動粒子５の移動量を測定するために設けた仮想の線である。
【００８１】
そして、図６（ii）に示すように、電極３、４間に生じた電界に応じて移動する電気泳動粒子５ａが、Ｂ線を通過し、Ａ線に到達するまでの所要時間、または、電気泳動粒子５ｂが、Ａ線を通過し、Ｂ線に到達するまでの所要時間を、それぞれ測定することにより、移動度を求めることができる。
なお、封止部７が透光性に乏しい材料で構成されている場合には、前記工程［６］に先立って、本工程を行うようにしてもよい。
【００８２】
［II］水分量の測定
液相分散媒６に含まれた水分量の測定は、電気泳動表示装置２０を分解して、マイクロカプセル４０中の電気泳動分散液１０を回収する。
この回収方法は、回収の前後で電気泳動分散液１０に含まれた液相分散媒６中の水分の含有量が変化しないような方法であれば、特に限定されず、例えば、乾燥させた洗浄液で、電気泳動分散液１０を洗浄し、電気泳動分散液１０を含んだ洗浄液を回収する方法等が挙げられる。
【００８３】
乾燥させた洗浄液としては、例えば、モレキュラーシーブス（合成ゼオライト）、無水硫酸ナトリウム、無水硫酸マグネシウム、シリカゲル等の乾燥剤を用いて脱水処理した洗浄液を用いることができる。
また、洗浄液としては、例えば、前述した液相分散媒６として挙げた溶媒が挙げられ、特に、液相分散媒６と同種の溶媒を用いるのが好ましい。
【００８４】
次に、回収した電気泳動分散液１０に含まれた液相分散媒６中の水分の含有量を測定する。
測定方法は、特に限定されないが、カールフィッシャー法に基づいた方法で測定するのが好ましい。かかる方法によれば、水分の含有量を容易かつ高精度に測定することができる。
【００８５】
［III］データ比較
次に、前記工程［Ｉ］において、電気泳動表示シート２１を放置する大気の温度、湿度および放置時間の少なくとも１つの条件を変更した条件（吸湿条件）下で、別途、電気泳動表示装置２０を製造し、電気泳動粒子５の移動度と、液相分散媒６の水分の含有量を測定する。
【００８６】
そして、かかる工程を少なくとも１回行うことにより、複数の吸湿条件下における移動度と水分の含有量の各データを求める。
次に、得られた各データを比較することにより、最も移動度が大きくなるときの、液相分散媒６の水分の含有量、すなわち飽和水分量を求め、かかる飽和水分量の水分を吸湿させ得る吸湿条件を決定する。
【００８７】
≪第２実施形態≫
次に、本発明の電気泳動表示シートを適用した電気泳動表示装置の第２実施形態について説明する。
図７は、本発明の電気泳動表示装置の第２実施形態の縦断面を模式的に示す図である。なお、以下では、説明の都合上、図７中の上側を「上」、下側を「下」として説明を行う。
【００８８】
以下、第３実施形態の電気泳動表示装置について説明するが、前記第１および前記第２実施形態の電気泳動表示装置との相違点を中心に説明し、同様の事項については、その説明を省略する。
図７に示す電気泳動表示装置２０は、マイクロカプセル４０に代えて、マトリックス状に分割された第１の電極３の個別電極同士の間に設けられ、密閉空間７１を画成する隔壁７２と、この密閉空間７１内に電気泳動分散液１０とを有していること以外は、前記第１実施形態の電気泳動表示装置２０と同様である。
このような第２実施形態の電気泳動表示装置２０によっても、前記第１実施形態と同様の作用・効果が得られる。
【００８９】
＜電子機器＞
以上のような電気泳動表示装置２０は、各種電子機器に組み込むことができる。以下、電気泳動表示装置２０を備える本発明の電子機器について説明する。
＜＜電子ペーパー＞＞
まず、本発明の電子機器を電子ペーパーに適用した場合の実施形態について説明する。
【００９０】
図８は、本発明の電子機器を電子ペーパーに適用した場合の実施形態を示す斜視図である。
図８に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような電気泳動表示装置２０で構成されている。
【００９１】
＜＜ディスプレイ＞＞
次に、本発明の電子機器をディスプレイに適用した場合の実施形態について説明する。
図９は、本発明の電子機器をディスプレイに適用した場合の実施形態を示す図である。このうち、図９中（ａ）は断面図、（ｂ）は平面図である。
図９に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図８に示す構成と同様のものである。
【００９２】
本体部８０１は、その側部（図９中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００９３】
また、本体部８０１の表示面側（図９（ａ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００９４】
また、電子ペーパー６００の挿入方向先端部（図９中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
【００９５】
また、このようなディスプレイ８００では、電子ペーパー６００が、前述したような電気泳動表示装置２０で構成されている。
なお、本発明の電子機器は、以上のようなものへの適用に限定されず、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、本発明の電気泳動表示装置２０を適用することが可能である。
【００９６】
以上、本発明の電気泳動表示シート、電気泳動表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、前記実施形態では、一対の電極が対向して設けられた構成のものについて示したが、本発明は、これに限らず、例えば、一対の電極を同一基板上に設ける構成のものに適用することもできる。
【００９７】
また、前記第１実施形態では、マイクロカプセルは、隣り合う２つの画素電極（電極）にまたがるように配置されているが、本発明では、これに限らず、例えば、マイクロカプセルが、隣り合う３つ以上の画素電極にまたがるように配置されていてもよく、また、隣り合う画素電極にまたがらないように配置されていてもよく、また、これらが混在していてもよい。
【実施例】
【００９８】
次に、本発明の具体的実施例について説明する。
１．電気泳動表示装置の製造
（実施例１）
まず、平均粒径０．３μｍの球形状の白色粒子と、平均粒径０．３μｍの球形状の黒色粒子を用意した。
【００９９】
なお、白色粒子には、酸化珪素および酸化アルミニウムで被覆した酸化チタン粒子をポリメチルメタクリレートのシランカップリング剤で修飾した粒子を用い、一方、黒色粒子には、カーボンブラック粒子を用いた。
次に、白色粒子と黒色粒子とを、ドデシルベンゼン（液相分散媒）に分散して、電気泳動分散媒を調製した。
【０１００】
次に、この電気泳動分散媒を、アラビアゴムとゼラチンとを溶解した溶液に滴下し、撹拌した。なお、撹拌の回転速度は、１３００ｒｐｍとした。
次に、酢酸を用いて溶液のｐＨを３．７に調節し、その後、氷冷することによりカプセルを析出させた。さらに、ホルムアルデヒドを加え、カプセルに架橋構造を形成した。
次に、一昼夜撹拌を続けた後、分級することによりマイクロカプセル（平均粒径５５μｍ）を得た。
次に、得られたマイクロカプセルとバインダ材とを混合して、マイクロカプセル分散液を調製した。
【０１０１】
そして、マイクロカプセル分散液を、電極およびスイッチング素子を含む回路を備えた回路基板上に塗布し、塗膜を形成した。これにより、電気泳動表示シートを得た。
次に、得られた電気泳動表示シートを、温度６０℃、湿度９０％の雰囲気中に、４分間放置して、電気泳動分散液中のドデシルベンゼンを吸湿させた。
次に、電極を備えた対向基板を用意し、電極がマイクロカプセルに接触するように、電気泳動表示シートと対向基板とを重ね合わせた。
次に、電気泳動表示シートおよび対向基板の縁部に沿って、封止部を形成し、電気泳動表示装置を製造した。
【０１０２】
（実施例２〜７）
電気泳動表示シートの温度６０℃、湿度９０％の雰囲気中における放置時間を、それぞれ、表１に示す時間に変更した以外は、前記実施例１と同様にして電気泳動表示装置を製造した。
（比較例１〜５）
電気泳動表示シートの温度６０℃、湿度９０％の雰囲気中における放置時間を、それぞれ、表１に示す時間に変更した以外は、前記実施例１と同様にして電気泳動表示装置を製造した。
【０１０３】
２．評価
２−１  電気泳動粒子の移動度の測定・評価
各実施例および各比較例で調製した電気泳動分散液について、電気泳動粒子の移動度を測定した。
移動度の測定は、図６に示すような評価用サンプルを作製し、その側面を光学顕微鏡で観察しつつ、１００μｍ離間した２点間を電気泳動粒子が移動するときの所要時間を測定することにより行った。なお、２つの電極間には、３０Ｖの直流電圧を印加した。
【０１０４】
２−２  ドデシルベンゼンの水分の含有量の測定・評価
次に、各実施例および各比較例で得られた電気泳動表示装置について、電気泳動分散液に含まれるドデシルベンゼン（液相分散媒）の水分の含有量を測定した。
水分の含有量の測定は、次のようにして行った。
まず、モレキュラーシーブスで乾燥させたドデシルベンゼンを用意し、洗浄液とした。
【０１０５】
次に、各電気泳動表示装置を分解し、マイクロカプセルに含まれた電気泳動分散液を、洗浄液で洗い流すとともに、洗浄後の洗浄液を回収した。
そして、回収した洗浄液に対して、カールフィッシャー式水分測定器を用いて、水分の含有量を測定した。
以上、２−１および２−２の評価結果を表１に示す。
【０１０６】
【表１】
2007192945.tif 000003
【０１０７】
表１に示す評価結果から、実施例４の電気泳動表示装置に含まれるドデシルベンゼンは、含まれる水分の含有量が、ほぼ飽和水分量であると推察される。
また、実施例４の電気泳動表示装置は、電気泳動粒子の移動度が最も高い。
さらに、実施例１〜３および実施例５〜７の各電気泳動表示装置も、ドデシルベンゼンに含まれる水分の含有量が飽和水分量付近（飽和水分量の０．７〜２倍程度）にあった。そして、電気泳動粒子の移動度は、２．５×１０−６［ｃｍ２／Ｖ・ｓｅｃ］以上と高く、表示は良好な応答特性を示した。
一方、各比較例の電気泳動表示装置は、電気泳動粒子の移動度が低く、表示の応答特性は不十分であった。
【図面の簡単な説明】
【０１０８】
【図１】本発明の電気泳動表示装置の縦断面を模式的に示す図である。
【図２】液相分散媒の水分の含有量と、電気泳動粒子の移動度との関係を示すグラフである。
【図３】図１に示す電気泳動表示装置の作動原理を示す模式図である。
【図４】図１に示す電気泳動表示装置の製造方法を説明するための模式図である。
【図５】図１に示す電気泳動表示装置の製造方法を説明するための模式図である。
【図６】電気泳動粒子の移動度の測定方法を説明するための図である。
【図７】本発明の電気泳動表示装置の第２実施形態の縦断面を模式的に示す図である。
【図８】本発明の電子機器を電子ペーパーに適用した場合の実施形態を示す斜視図である。
【図９】本発明の電子機器をディスプレイに適用した場合の実施形態を示す図である。
【符号の説明】
【０１０９】
１‥‥基部  ２‥‥基部  ３‥‥第１の電極  ４‥‥第２の電極  ５、５ａ、５ｂ‥‥電気泳動粒子（表示粒子）  ６‥‥液相分散媒  ７‥‥封止部  １０‥‥電気泳動分散液  １１‥‥対向基板  １２‥‥基板  ２０‥‥電気泳動表示装置  ２１‥‥電気泳動表示シート  ２２‥‥回路基板  ４０‥‥マイクロカプセル  ７１‥‥密閉空間  ７２‥‥隔壁  １００‥‥スキージ  ２００‥‥評価用サンプル  ２０１‥‥直流電源  ４００‥‥マイクロカプセル含有層  ４０１‥‥カプセル本体  ４１‥‥バインダ材  ６００‥‥電子ペーパー  ６０１‥‥本体  ６０２‥‥表示ユニット  ８００‥‥ディスプレイ  ８０１‥‥本体部  ８０２ａ、８０２ｂ‥‥搬送ローラ対  ８０３‥‥孔部  ８０４‥‥透明ガラス板  ８０５‥‥挿入口  ８０６‥‥端子部  ８０７‥‥ソケット  ８０８‥‥コントローラー  ８０９‥‥操作部
【図１】
2007192945.tif 000004
【図２】
2007192945.tif 000005
【図３】
2007192945.tif 000006
【図４】
2007192945.tif 000007
【図５】
2007192945.tif 000008
【図６】
2007192945.tif 000009
【図７】
2007192945.tif 000010
【図８】
2007192945.tif 000011
【図９】
2007192945.tif 000012